(57)【要約】【解決課題】亜鉛還元法により製造された樹枝状、針状又は板状の多結晶シリコンの溶融時間を短縮することができる多結晶シリコンの溶融方法を提供すること。【解決手段】溶融容器に、亜鉛還元法により製造された樹枝状、針状又は板状の多結晶シリコンと、シリコンインゴットを砕いて得た塊状シリコンと、を充填し、次いで、充填物を１４１０〜１６００℃で加熱して、該充填物を溶融させることを特徴とする多結晶シリコンの溶融方法。【選択図】図１
2010235321.tif 000002
【特許請求の範囲】
【請求項１】
溶融容器に、亜鉛還元法により製造された樹枝状、針状又は板状の多結晶シリコンと、シリコンインゴットを砕いて得た塊状シリコンと、を充填し、次いで、充填物を１４１０〜１６００℃で加熱して、該充填物を溶融させることを特徴とする多結晶シリコンの溶融方法。
【請求項２】
前記塊状シリコンの充填割合が、前記溶融容器に充填する全シリコンに対して３〜８０質量％であることを特徴とする請求項１記載の多結晶シリコンの溶融方法。
【請求項３】
充填後の全シリコンの充填密度が、０．８〜２．０ｇ／ｃｍ３であることを特徴とする請求項２記載の多結晶シリコンの溶融方法。
【発明の詳細な説明】
【技術分野】
【０００１】
本発明は、亜鉛還元法によって製造された多結晶シリコンからシリコンインゴットを製造する際に、該多結晶シリコンを溶解する方法に関するものであり、さらに詳しくは、溶融容器に樹枝状、針状又は板状の多結晶シリコンを充填して、該多結晶シリコンを溶融する方法に関するものである。
【背景技術】
【０００２】
近年の太陽電池の普及に伴い、多結晶シリコンの需要は急増している。従来、高純度の多結晶シリコンを製造する方法としてシーメンス法（Ｓｉｅｍｅｎｓ  Ｍｅｔｈｏｄ）が挙げられる。シーメンス法はトリクロロシラン（ＳｉＨＣｌ３）を水素（Ｈ２）によって還元する方法である。シーメンス法により製造される多結晶シリコンは純度がイレブン−ナイン（１１−Ｎ）と非常に高く、半導体用シリコンとして使用されている。太陽電池用シリコンもこの半導体用シリコンとして製造された製品の一部を使用してきたが、１１−Ｎほどの純度を必要としない点とシーメンス法が多くの電力を消費する点から、太陽電池用シリコンに適した安価な製造方法が求められている。
【０００３】
このような中、太陽電池用シリコンの製造方法として、亜鉛還元法による多結晶シリコンの製造方法が提案されており、その反応は下記式（１）：
ＳｉＣｌ４  ＋  ２Ｚｎ  ＝  Ｓｉ  ＋  ２ＺｎＣｌ２      （１）
により示すものである。
【０００４】
亜鉛還元法により製造される多結晶シリコンの純度は、シックス−ナイン（６−Ｎ）程度であり、半導体用シリコンに比べると純度は低いものの、シーメンス法と比較して５倍程度にも達する程反応効率に優れ、製造コストも有利な製造方法である。
【０００５】
この亜鉛還元法により製造された多結晶シリコンは、還元反応の条件によって、粉状又は細粒状の多結晶となったり、あるいは、樹枝状、針状又は板状の多結晶となったりする。
【０００６】
太陽電池用のパネルは、シリコンインゴットより製造されるが、そのようなシリコンインゴットは、亜鉛還元法により得られた多結晶シリコンを溶融し、不純物を除去後、冷却し結晶化させることにより得られる。
【０００７】
ところが、粉状又は細粒状の多結晶シリコンは、充填容器に充填した際、充填密度が低くなるため、粉状又は細粒状の多結晶シリコンだけで溶融するのには時間がかかる場合がある。
【０００８】
一方、樹枝状、針状又は板状の多結晶シリコンならば、粉状又は細粒状の多結晶シリコンに比べると充填密度が大きくなるため、溶融時間の短縮が図れる。
【０００９】
樹枝状、針状又は板状の多結晶シリコンとしては、例えば、亜鉛還元法により生成され、５０重量％以上が１ｍｍサイズのスクリーンを通過しない樹枝状結晶もしくは鱗状結晶の多結晶シリコンが報告されている（特許文献１）。
【００１０】
また、非特許文献１には、亜鉛還元法による多結晶シリコンが記載されており、樹枝状の多結晶シリコンの写真がＦｉｇ．２に記載されている。
【先行技術文献】
【特許文献】
【００１１】
【特許文献１】特願２００２−３８３３７７（特許請求の範囲）
【００１２】
【非特許文献１】D.W.LYON et al., PREPARATION OF HYPER-PURE SILICON, Trans.Electrochem.Soc., 1949年, Vol.96 No6, Pages359-363
【発明の概要】
【発明が解決しようとする課題】
【００１３】
上記のような樹枝状、針状又は板状の多結晶シリコンは、粉状又は細粒状の多結晶シリコンに比べれば溶融時間が短いものの、坩堝のような溶融容器の中で溶融する際は、形状が不定形であるため容器内の空隙率が大きくなり、外部からの伝熱が多結晶シリコンに素早く伝わらず、溶融に時間を要することがある。更に、溶融中、溶融したシリコンは容器の底部に溜まるが、図４のように、樹枝状、針状又は板状の多結晶シリコンが、つり橋のように容器の上部につながって残留してしまうこともある。このような場合は、該多結晶シリコンと容器との接触部分の伝熱を上げるために、更に温度を上昇させる必要があり、多くのエネルギーを要するという問題がある。なお、樹枝状、針状又は板状の多結晶シリコンを破砕して粉体化し、溶融容器に充填することも考えられるが、大量の多結晶シリコンを破砕する工程が必要となるばかりか、このような粉砕は、高純度を要求されるシリコンに不純物を混入させる原因にもなり得る。
【００１４】
従って、本発明の目的は、亜鉛還元法により製造された樹枝状、針状又は板状の多結晶シリコンの溶融時間を短縮することができる多結晶シリコンの溶融方法を提供することにある。
【課題を解決するための手段】
【００１５】
本発明者らは、上記従来技術における課題を解決すべく、鋭意研究を重ねた結果、該亜鉛還元法により製造された樹枝状、針状又は板状の多結晶シリコンを溶融容器に充填する際に、該樹枝状、針状又は板状の多結晶シリコンと共に、該溶融容器の底に、シリコンインゴットを砕いて得た塊状シリコンを充填することにより、該樹枝状、針状又は板状の多結晶シリコンを短時間で溶融できることを見出し、本発明を完成させるに至った。
【００１６】
すなわち、本発明（１）は、溶融容器に、亜鉛還元法により製造された樹枝状、針状又は板状の多結晶シリコンと、シリコンインゴットを砕いて得た塊状シリコンと、を充填し、次いで、充填物を１４１０〜１６００℃で加熱して、該充填物を溶融させることを特徴とする多結晶シリコンの溶融方法を提供するものである。
【００１７】
また、本発明（２）は、前記塊状シリコンの充填量が、前記溶融容器に充填する全シリコンに対して３〜８０質量％であることを特徴とする本発明（１）の多結晶シリコンの溶融方法を提供するものである。
【００１８】
また、本発明（３）は、充填後の全シリコンの充填密度が、０．８〜２．０ｇ／ｃｍ３であることを特徴とする本発明（２）の多結晶シリコンの溶融方法を提供するものである。
【発明の効果】
【００１９】
本発明によれば、亜鉛還元法により製造された樹枝状、針状又は板状の多結晶シリコンの溶融時間を短縮することができる多結晶シリコンの溶融方法を提供することができる。
【図面の簡単な説明】
【００２０】
【図１】本発明の多結晶シリコンの溶融方法において、該樹枝状、針状又は板状の多結晶シリコン及び該塊状シリコンが、該溶融容器に充填された後の様子を示す模式的な断面図である。
【図２】該樹枝状の多結晶シリコン及び該針状の多結晶シリコンの形状を示す模式図である。
【図３】亜鉛還元法により多結晶シリコンを製造するための反応装置を示す模式的な断面図である。
【図４】従来の多結晶シリコンの溶融方法を行っている様子を示す模式的な断面図である。
【発明を実施するための形態】
【００２１】
本発明の多結晶シリコンの溶融方法は、溶融容器に、亜鉛還元法により製造された樹枝状、針状又は板状の多結晶シリコンと、シリコンインゴットを砕いて得た塊状シリコンと、を充填し、次いで、充填物を１４１０〜１６００℃で加熱して、該充填物を溶融させる多結晶シリコンの溶融方法である。なお、以下、該溶融容器に充填される該塊状シリコンを得るためのシリコンインゴット、つまり、砕く前のシリコンインゴットを、「シリコンインゴット（塊状シリコン用）」とも記載する。
【００２２】
そして、本発明の多結晶シリコンの溶融方法は、亜鉛還元法により製造された多結晶シリコンを溶融した後、冷却して結晶化させて、太陽電池の製造に用いられるシリコンインゴットを得る太陽電池用シリコンインゴットの製造方法において、該亜鉛還元法により製造された多結晶シリコンを溶融するための多結晶シリコンの溶融方法である。
【００２３】
本発明の多結晶シリコンの溶融方法について、図１を参照して説明する。図１は、本発明の多結晶シリコンの溶融方法において、該樹枝状、針状又は板状の多結晶シリコン及び該塊状シリコンが、該溶融容器に充填された後の様子を示す模式的な断面図である。図１中、多結晶シリコンの溶融装置１０は、溶融容器１と、該溶融容器１を加熱するための電気ヒーター２と、該溶融容器１及び該電気ヒーター２とを覆う保持容器３と、からなる。該保持容器３には、該保持容器３内に、アルゴンガス６を供給するためのガス供給ノズル４と、該保持容器３内のガスを排出するためのガス排出ノズル５と、が設置されている。なお、該溶融容器を垂直な面で切ったときの断面において、底の形状は、図１の溶融容器１では半円形であるが、溶融容器の底は平らであっても構わない。また、該溶融容器を水平な面で切ったときの断面において、その断面の形状は、円形であっても、正方形、長方形等の角型であっても構わない。
【００２４】
本発明の多結晶シリコンの溶融方法では、先ず、該溶融容器１に、樹枝状、針状又は板状の多結晶シリコン７及び塊状シリコン８を充填する。このとき、該塊状シリコン８が、該溶融容器１の底に接触するように、該塊状シリコン８を配置し、その上に、該樹枝状、針状又は板状の多結晶シリコン７を充填する。
【００２５】
次いで、該保持容器３を密閉した後、該ガス供給ノズル４から該保持容器３内に、アルゴンガス６を供給しながら、該ガス排出ノズル５から図示しない減圧手段により該保持容器３内のアルゴンガス６を吸引して、該保持容器３内を減圧下のアルゴンガス雰囲気下にする。
【００２６】
次いで、該電気ヒーター２により、該溶融容器１に充填されている充填物、つまり、該樹枝状、針状又は板状の多結晶シリコン７及び該塊状シリコン８を、１４１０〜１６００℃で加熱して、溶融させる。
【００２７】
このようにして、本発明の多結晶シリコンの溶融方法を行い、該充填物であるシリコンを溶解させて、溶融シリコンを得る。
【００２８】
なお、本発明の多結晶シリコンの溶融方法を行った後は、該溶融シリコンを冷却し、結晶化させて、太陽電池用のシリコンインゴットを得る。該溶融シリコンを冷却し結晶化させて、太陽電池用のシリコンインゴットを得る方法としては、特に制限されず、公知の方法等を用いて、溶融シリコンの結晶化を行うことができる。
【００２９】
該保持容器３内の雰囲気は、図１では、アルゴンガス雰囲気下である旨説明したが、これに限定されるものではなく、アルゴンガス、窒素ガス等の不活性ガス雰囲気下、又は減圧雰囲気下でもよい。また、該保持容器３を加熱する手段は、図１では、該電気ヒーター２であり、電気ヒーターには商用周波数の交流、直流又は４０ｋＨｚ以下の高周波による電磁加熱手段が使用される。
【００３０】
本発明の多結晶シリコンの溶融方法において、溶融される多結晶シリコンは、前記式（１）の反応式のように、四塩化珪素ガスと亜鉛ガスとを反応させて、四塩化珪素を亜鉛で還元することにより得られる樹枝状、針状又は板状の多結晶シリコンである。該亜鉛還元法では、樹枝状又は針状にシリコンの結晶が成長するので、大きな樹枝状又は針状のものに成長するが、該亜鉛還元法により得られる多結晶シリコン中には、大きな樹枝状又は針状のものの他に、板状になるものや、小さな樹枝状又は針状のものもあり、また、反応装置外へ取り出す際に樹枝状又は針状のものが砕けて、小さな樹枝状又は針状となったものもある。該樹枝状、針状又は板状の多結晶シリコンの大きさは、１００μｍ以上、好ましくは５００μｍ以上、特に好ましくは１０００μｍ以上である。そして、該樹枝状、針状又は板状の多結晶シリコンとしては、５０質量％以上が１００μｍメッシュサイズのスクリーンを通過しない樹枝状、針状又は板状の多結晶シリコンであることが好ましく、５０質量％以上が５００μｍメッシュサイズのスクリーンを通過しない樹枝状、針状又は板状の多結晶シリコンであることが特に好ましい。なお、該樹枝状とは、図２の（２−１）に示すような、幹部１１と該幹部１１から伸びる枝部１２とからなる形状であり、また、該針状とは、図２の（２−２）に示すような、略直線に伸びた形状であり、また、該板状とは、鱗片状、フレーク状等の略平面方向に広がった形状である。また、該樹枝状、針状又は板状の多結晶シリコンの大きさとは、樹枝状の場合は結晶の最も長い部分の長さ（図２の（２−１）では符号１３ａの長さ）を指し、針状の場合は結晶の長さ（図２の（２−２）では符号１３ｂの長さ）を指し、板状の場合は結晶の最も長い径を指す。
【００３１】
一方、四塩化珪素ガスと亜鉛ガスとを反応させる際に、両者を激しく撹拌すると、直径が３μｍ以下の細粒状の多結晶シリコンが得られるが、このような細粒状の多結晶シリコンは、充填密度が低いため溶融に時間がかかる。本発明の多結晶シリコンの溶融方法に係る該樹枝状、針状又は板状の多結晶シリコンは、四塩化珪素ガスと亜鉛ガスとを激しく撹拌して得られるような、直径が３μｍ以下の細粒状の多結晶シリコンとは異なる。
【００３２】
該樹枝状、針状又は板状の多結晶シリコンとしては、上記のような樹枝状、針状又は板状のものであれば、どのような製造方法で得られたかは、特に制限されない。公知の方法、例えば、前記特許文献１に記載された方法や、前記非特許文献１に記載された方法等により、適宜、該樹枝状、針状又は板状の多結晶シリコンを製造することができる。
【００３３】
そして、該樹枝状、針状又は板状の多結晶シリコンを得易い点で、図３に示す反応装置を用いて、四塩化珪素ガス及び亜鉛ガスを反応させて、該樹枝状、針状又は板状の多結晶シリコンを製造することが好ましい。図３を参照して、四塩化珪素ガス及び亜鉛ガスを反応させて、該樹枝状、針状又は板状の多結晶シリコンを製造する方法の一例を説明する。
【００３４】
図３は、亜鉛還元法により多結晶シリコンを製造するための反応装置を示す模式的な断面図である。図３中、反応装置２０は、横長の反応炉２１と、該反応炉２１の一端に設置され、該反応炉２１に亜鉛ガス２４を供給するための亜鉛ガス供給管２２と、該反応炉２１の一端且つ該亜鉛ガス供給管２４より下方に設置され、該反応炉２１に四塩化珪素ガス２５を供給するための四塩化珪素ガス供給管２３と、該反応炉２１の他端に設置され、該反応炉２１内からの排出ガス２７を排出するためのガス排出管２６と、を有する。
【００３５】
そして、該反応炉２１内の温度を、９１０〜１１００℃にして、該亜鉛ガス供給管２２からキャリアーガスを用いて該亜鉛ガス２４を、該四塩化珪素ガス供給管２３からキャリアーガスを用いて又はキャリアーガスを用いずに該四塩化珪素ガス２５を、該反応炉２１内に供給して、該反応炉２１内で、四塩化珪素ガスと亜鉛ガスとを反応させる。この反応により、該反応炉２１内に、該樹枝状、針状又は板状の多結晶シリコンが生成する。そして、該ガス排出管２６から、副生成物である塩化亜鉛と未反応物である亜鉛と四塩化ケイ素をキャリアーガスと共に、該排出ガス２７として排出する。このような製造方法では、比重が軽い亜鉛ガスを上側から、比重が重い四塩化珪素ガスを下側から供給しているため、該反応炉２１内で四塩化珪素ガスと亜鉛が、穏やかに撹拌されるので、該樹枝状、針状又は板状の多結晶シリコンが生成し易い。更に、四塩化珪素ガス及び亜鉛ガスの供給速度を遅くすることや、亜鉛ガス側のみキャリアーガスを用いて、四塩化珪素ガス側にはキャリアーガスを用いないこと等により、該樹枝状、針状又は板状の多結晶シリコンを生成し易くすることができる。
【００３６】
本発明の多結晶シリコンの溶融方法に係る該塊状シリコンは、シリコンインゴット（塊状シリコン用）を砕いて得られる。該シリコンインゴット（塊状シリコン用）は、シリコンを溶融させた後、溶融シリコンを冷却し、結晶化させたものであるが、亜鉛還元法により製造された多結晶シリコンを溶融及び結晶化させて得られたものであっても、シーメンス法により製造された多結晶シリコンを溶融及び結晶化させて得られたものであってもよい。また、該シリコンインゴット（塊状シリコン用）は、本発明の多結晶シリコンの溶融方法を用いて溶融させた溶融シリコンを、冷却し、結晶化させて得られたものであっても、別の溶融方法を用いて得られたものであってもよい。
【００３７】
該塊状シリコンの質量は、１〜１５００ｇ、好ましくは１０〜１５００ｇ、さらに好ましくは５０〜１５００ｇである。なお、該塊状シリコンを複数個充填する場合は、該塊状シリコンの個々の質量が、１〜１５００ｇ、好ましくは１０〜１５００ｇ、さらに好ましくは５０〜１５００ｇである。該塊状シリコンの質量が上記範囲にあることにより、シリコンの溶融時間が短くなる。
【００３８】
本発明の多結晶シリコンの溶融方法に係る該溶融容器は、製品であるシリコンインゴットの不純物による汚染を防ぎ、且つ、高温に耐える必要があるため、石英ガラス製の坩堝が好ましい。
【００３９】
該塊状シリコンの充填割合（（該樹枝状、針状又は板状の多結晶シリコンの質量／該樹枝状、針状又は板状の多結晶シリコン及び該塊状シリコンの合計質量）×１００）は、該溶融容器に充填する全シリコンに対して、３〜８０質量％、好ましくは５〜６５質量％、特に好ましくは１０〜５０質量％である。該塊状シリコンの充填割合が上記範囲内にあることにより、シリコンの溶融時間が短くなる。一方、該塊状シリコンの充填割合が上記範囲を超えても、シリコンの溶融時間を短くする効果は得られるものの、該シリコンインゴット（塊状シリコン用）由来のシリコンが多くなり過ぎるので、亜鉛還元法により製造された多結晶シリコンの溶融効率が低くなり易い。なお、該塊状シリコンを２個以上充填する場合は、それらの合計量で計算する。
【００４０】
該樹枝状、針状又は板状の多結晶シリコンを該溶融容器に充填した後の全シリコンの充填密度は、０．８〜２．０ｇ／ｃｍ３、好ましくは０．８〜１．８ｇ／ｃｍ３、特に好ましくは０．９〜１．６ｇ／ｃｍ３である。充填後の全シリコンの充填密度が上記範囲内にあることにより、シリコンの溶融時間が短くなる。一方、充填後の全シリコンの充填密度が上記範囲を超えても、シリコンの溶融時間を短くする効果は得られるものの、該シリコンインゴット（塊状シリコン用）由来のシリコンが多くなり過ぎるので、亜鉛還元法により製造された多結晶シリコンの溶融効率が低くなり易い。なお、該全シリコンの充填密度とは、下記式（２）：
全シリコンの充填密度（ｇ／ｃｍ３）＝Ａ／Ｂ        （２）
（式中、Ａは、該溶融容器に充填される該樹枝状、針状又は板状の多結晶シリコン及び該塊状シリコンの合計質量を表わし、Ｂは、該溶融容器に充填される該樹枝状、針状又は板状の多結晶シリコン及び該塊状シリコンの見かけ体積を示す。なお、見かけ体積とは、充填物中の空隙も含めた見かけ上の体積である。）
により算出される値である。
【００４１】
従来の多結晶シリコンの溶融方法では、溶融容器に充填するシリコンが、全て、該樹枝状、針状又は板状の多結晶シリコンであったため、図４に示すように、溶融した多結晶シリコン３２が、溶融容器１の底部に溜まり、未溶融の樹枝状、針状又は板状の多結晶シリコン３１が、つり橋のように容器の上部に繋がって残留してしまう場合がある。そして、このようなつり橋状になった該樹枝状、針状又は板状の多結晶シリコン３１を溶融させるためには、更に温度を上昇させる必要がある。
【００４２】
それに対して、本発明の多結晶シリコンの溶融方法では、溶融速度が速い該塊状シリコンが、該溶融容器の底にあるため、これが速く溶融して溶融シリコンを速やかに形成する。そして、この溶融シリコンは、該樹枝状、針状又は板状の多結晶シリコンの溶融を促進させるので、本発明の多結晶シリコンの溶融方法は、該樹枝状、針状又は板状の多結晶シリコンの溶融時間を短くすることができる。
【００４３】
次に、実施例を挙げて本発明を更に具体的に説明するが、これは単に例示であって、本発明を制限するものではない。
【実施例】
【００４４】
（実施例及び比較例）
表１に示す量の亜鉛還元法により製造された樹枝状、針状又は板状の多結晶シリコン及びシリコンインゴットを砕いて得た塊状シリコンを、縦３００ｍｍ×横３００ｍｍ×高さ２５０ｍｍの坩堝に充填した。次いで、減圧下でアルゴンガスを流通させながら、該坩堝の温度を１４５０℃まで昇温し、１４５０℃で保持して、シリコンを溶融させた。このとき、シリコンの全てが溶融するまでにかかった時間を、表１に示す。
・樹枝状、針状又は板状の多結晶シリコン：図２に示す反応装置２０により製造された多結晶シリコン、５００μｍサイズのスクリーンを通過しない樹枝状、針状又は板状の多結晶シリコンの割合は８５質量％
・塊状シリコン：個々の質量は５０〜３００ｇであった。
【００４５】
【表１】
2010235321.tif 000003
【００４６】
比較例１は溶融の際に、塊状シリコンを充填しなかった例である。溶融中に、溶融容器内の一部でつり橋のような状態が形成されたため、全てのシリコンを溶融するのに時間がかかった。それに対し、実施例はいずれも、比較例１より速く全シリコンを溶融させることができた。
【産業上の利用可能性】
【００４７】
本発明によれば、工業的に有利にシリコンインゴットを製造できる。
【符号の説明】
【００４８】
１          溶融容器
２          電気ヒーター
３          保持容器
４          ガス供給ノズル
５          ガス排出ノズル
６          アルゴンガス
７          樹枝状、針状又は板状の多結晶シリコン
８          塊状シリコン
１０        多結晶シリコンの溶融装置
１１        幹部
１２        枝部
２０        反応装置
２１        反応炉
２２        亜鉛ガス供給管
２３        四塩化珪素ガス供給管
２４        亜鉛ガス
２５        四塩化珪素ガス
２６        ガス排出管
２７        排出ガス
【図１】
2010235321.tif 000004
【図２】
2010235321.tif 000005
【図３】
2010235321.tif 000006
【図４】
2010235321.tif 000007